(57)【要約】【課題】高分子量のフルオロポリマーを製造する方法を提供する。【解決手段】ラジカル開始剤の存在下に、二酸化炭素、および炭素数１〜２のハロゲン化炭化水素から選ばれる１種以上を含む重合媒体中で、少なくとも一部がフルオロモノマーであるモノマーを、反応系の温度が該重合媒体の臨界温度〜該重合媒体の臨界温度＋２０℃、および反応系の圧力が該重合媒体の臨界圧力〜該重合媒体の臨界圧力＋３０ＭＰａでラジカル重合する。該温度および該圧力下では、フルオロモノマーの重合に伴う反応熱が拡散しやすく、重合媒体がフルオロモノマーに溶媒和しにくいため、高分子量のフルオロポリマーを生成できる。【選択図】なし【特許請求の範囲】
【請求項１】
ラジカル重合開始剤の存在下に、二酸化炭素および炭素数１〜２のハロゲン化炭化水素から選ばれる１種以上を含む重合媒体中で、モノマーを重合する方法であって、該モノマーの少なくとも一部がフルオロモノマーであり、反応系の温度が該重合媒体の臨界温度〜該重合媒体の臨界温度＋２０℃、および反応系の圧力が該重合媒体の臨界圧力〜該重合媒体の臨界圧力＋３０ＭＰａであることを特徴とするフルオロポリマーの製造方法。
【請求項２】
ラジカル重合開始剤の存在下に、二酸化炭素を含む重合媒体中でモノマーを重合する方法であって、該モノマーの少なくとも一部がフルオロモノマーであり、反応系の温度が３１．１〜５０．０℃、反応系の圧力が７．３〜３５．０ＭＰａであることを特徴とするフルオロポリマーの製造方法。
【請求項３】
モノマーが、フルオロモノマーの少なくとも１種からなるかまたはフルオロモノマーの少なくとも１種とフッ素原子を含まない共重合性コモノマーの少なくとも１種からなる請求項１または２に記載の製造方法。
【請求項４】
フルオロモノマーがテトラフルオロエチレンである請求項１〜３のいずれか一項に記載の製造方法。
【請求項５】
モノマーがフルオロオレフィンの１種のみからなる請求項１〜４のいずれか一項に記載の製造方法。
【請求項６】
重合媒体が、実質的に二酸化炭素のみからなることを特徴とする請求項１〜５のいずれか一項に記載の製造方法。
【請求項７】
ラジカル重合開始剤が、パーフルオロラジカル重合開始剤であることを特徴とする請求項１〜６のいずれか一項に記載の製造方法。
【請求項８】
請求項１〜７のいずれか一項に記載の製造方法により得られることを特徴とするフルオロポリマー。
【発明の詳細な説明】
【技術分野】
【０００１】
本発明は、特定の圧力、および温度下の重合媒体中でフルオロモノマーをラジカル重合してフルオロポリマーを製造する方法に関する。
【背景技術】
【０００２】
従来、フルオロポリマーは、水性媒体または重合反応に影響を与え難い不活性媒体中で水溶性ラジカル重合開始剤または油溶性ラジカル重合開始剤を用いて、フルオロモノマーを乳化重合または懸濁重合して製造されている。
【０００３】
水性媒体を用いる乳化重合法の場合、重合反応後、水性媒体中に分散したポリマーを凝集させ、続いて脱水乾燥して目的とする固体ポリマーを得る。しかし該方法は、工程が長く効率的な製造方法ではない。懸濁重合の場合、生成したポリマーが析出し反応槽内壁へ付着するため、ポリマー収率が悪化し生産コストが上昇する。
【０００４】
そこで、超臨界流体をフルオロモノマーの重合媒体に用いる研究が行われている。超臨界流体とは、臨界温度および臨界圧力を共に超えた領域にある流体で、熱伝導性が良く、拡散が速く、粘性が小さいため、反応媒体に適している。二酸化炭素は臨界温度が３１．１℃、臨界圧力が７．３１ＭＰａで、取扱性のよい温度および圧力に臨界点がある点、安価である点が注目され、超臨界状態の二酸化炭素を含有する重合媒体中でフルオロモノマーを重合する方法が研究されている。
【０００５】
該方法として、次の方法が知られている。
（１）ラジカル重合開始剤にアゾビスイソブチロニトリル（ＡＩＢＮ）を用い、１，１−ジヒドロパーフルオロオクチルアクリレートを、反応温度を６０℃、反応圧力を３０００ｐｓｉ（２０．７ＭＰａ）で重合する方法（特許文献１参照。）。しかし、該方法は反応温度が高いため、高分子量のフルオロポリマーが得られない。
（２）パーフルオロアルキルヨーダイトの存在下、１，１−ジフルオロエチレンを、反応温度を３６℃、反応圧力を３０００ｐｓｉ（２０．７ＭＰａ）で重合する方法（特許文献１参照。）。しかし、該方法で得られる化合物は、低分子量体ポリマーまたはオリゴマーである。
（３）ラジカル重合開始剤に特定の開始剤、すなわちジメチル（２，２’−アゾビスイソブチレート）を用い、フッ化ビニリデンを、反応温度を６９．５℃、反応圧力を３４．６ＭＰａで重合する方法（特許文献２参照。）。しかし、該方法は反応温度が高いので、高分子量のフルオロポリマーが得られない。
（４）ラジカル重合開始剤にヘキサフルオロプロピレンダイマーペルオキシドを用い、テトラフルオロエチレンを、反応温度を室温で重合する方法（特許文献３参照。）。しかし該温度では、二酸化炭素が超臨界状態とならず、本発明の目的とする高分子量のフルオロポリマーを得られない。
（５）ラジカル重合開始剤にヘキサフルオロプロピレンダイマーペルオキシドを用い、テトラフルオロエチレンを、反応温度を３５℃、二酸化炭素を封入した反応器中で重合する方法（特許文献４参照。）。しかし、該方法に記載される反応器の容積、封入した二酸化炭素およびテトラフルオロエチレンの量より、反応圧力は６０ＭＰａ程度と推定され、高分子量のフルオロポリマーが得られない。
【０００６】
すなわち、上記の方法では本発明が目的とする分子量より低い分子量のフルオロポリマーしか得られない問題がある。
【０００７】
【特許文献１】特表平０７−５０５４２９号公報
【特許文献２】特開２０００−０２６５０９号公報
【特許文献３】特表２００３−５１８１７０号公報
【特許文献４】米国特許第５６１８８９４号明細書
【発明の開示】
【発明が解決しようとする課題】
【０００８】
本発明の目的は、フルオロモノマーのラジカル重合を特定の重合媒体中で、特定の温度および圧力で行い、高分子量フルオロポリマーを得ることである。
【課題を解決するための手段】
【０００９】
本発明は、ラジカル重合開始剤の存在下に、二酸化炭素および炭素数１〜２のハロゲン化炭化水素から選ばれる１種以上を含む重合媒体中で、モノマーを重合する方法であって、該モノマーの少なくとも一部がフルオロモノマーであり、反応系の温度が重合媒体の臨界温度〜重合媒体の臨界温度＋２０℃、および反応系の圧力が重合媒体の臨界圧力〜重合媒体の臨界圧力＋３０ＭＰａであることを特徴とするフルオロポリマーの製造方法を提供する。
【００１０】
また本発明は、ラジカル重合開始剤の存在下に、二酸化炭素を含む重合媒体中でモノマーを重合する方法であって、該モノマーの少なくとも一部がフルオロモノマーであり、反応系の温度が３１．１〜５０．０℃、および反応系の圧力が７．３〜３５．０ＭＰａであることを特徴とするフルオロポリマーの製造方法を提供する。
【発明の効果】
【００１１】
本発明の製造方法は、特定の重合媒体中で、かつ特定の温度下および圧力下で、少なくとも一部がフルオロモノマーであるモノマーをラジカル重合すること特徴とするフルオロポリマーの製造方法である。該条件下では、モノマーの重合媒体に対する溶解性が高く、しかも重合媒体の熱拡散係数が最大になる。したがって、モノマーが高い頻度でラジカル反応するため、高分子量のフルオロポリマーを製造できる。さらに本発明の方法は、反応における温度および圧力が低いので装置コスト、運転コストを低減できる。
【発明を実施するための最良の形態】
【００１２】
本発明における重合媒体の臨界温度とは、二酸化炭素および炭素数１〜２のハロゲン化炭化水素から選ばれる１種以上の物質が、１種の場合はその物質の臨界温度を意味し、２種以上で構成される組成物の場合は、該組成物を構成する物質それぞれの臨界温度の内、最も高い臨界温度を意味する。また重合媒体の臨界圧力とは、二酸化炭素および炭素数１〜２のハロゲン化炭化水素から選ばれる１種以上の物質が、１種の場合はその物質の臨界圧力を意味し、２種以上で構成される組成物の場合は、該組成物を構成する物質それぞれの臨界圧力の内、最も高い臨界圧力を意味する。
【００１３】
本発明における反応系の温度とは重合反応時における系全体の温度を意味し、反応系の圧力とは重合反応時における系全体の圧力を意味する。
【００１４】
本発明における超臨界流体は、温度と圧力がそれぞれ臨界温度、臨界圧力を超えた化合物を意味する。
【００１５】
本発明における重合反応は、ラジカル重合開始剤の存在下に、二酸化炭素および炭素数１〜２のハロゲン化炭化水素から選ばれる１種以上を含む重合媒体中でモノマーを重合させて行う。
【００１６】
本発明における重合媒体は、実質的に二酸化炭素のみからなるか、実質的に１種のハロゲン化炭化水素のみからなるのが好ましく、二酸化炭素のみからなるのが特に好ましい。炭素数１〜２のハロゲン化炭化水素の具体例としては、テトラフルオロメタン、トリフルオロメタン、ジフルオロメタン、フルオロメタン、ジクロロフルオロメタン、クロロジフルオロエタン、ジクロロメタン、ペンタフルオロエタン、トリクロロエタン等のフッ素化炭化水素や塩素含有炭化水素が挙げられる。
【００１７】
本発明における重合反応において、反応系の温度は重合媒体の臨界温度〜重合媒体の臨界温度＋２０℃、および反応系の圧力は重合媒体の臨界圧力〜重合媒体の臨界圧力＋３０ＭＰａである。反応系の温度は重合媒体の臨界温度〜重合媒体の臨界温度＋１５℃、および反応系の圧力は重合媒体の臨界圧力〜重合媒体の臨界圧力＋２５ＭＰａであるのが特に好ましく、反応系の温度および反応系の圧力は前記好ましい温度範囲内および圧力範囲内で重合媒体が超臨界流体となる温度および圧力であることがとりわけ好ましい。
【００１８】
反応系の温度が重合媒体の臨界温度〜重合媒体の臨界温度＋２０℃、および反応系の圧力が重合媒体の臨界圧力〜重合媒体の臨界圧力＋３０ＭＰａである重合媒体は、熱拡散係数が最大になり重合反応熱の拡散速度が大きくなる。熱による副反応が促進されず重合反応が停止しにくいため、分子量の高いフルオロポリマーを生成できる。
【００１９】
反応系の温度が臨界温度未満、および反応系の圧力が臨界圧力未満であると、ラジカル重合開始剤の重合媒体への溶解性が低く、フルオロモノマーの重合反応が進行しにくい。また、反応系の温度が臨界温度＋２０℃超、および反応系の圧力が臨界圧力＋３０ＭＰａ超であると、重合媒体がフルオロモノマーに溶媒和し、かご効果によってモノマーの衝突確率が減少しフルオロポリマーの分子量が低くなる。さらに、該温度および該圧力では装置コスト、運転コストが高くなる。
【００２０】
本発明における重合媒体が二酸化炭素を含む場合、特に二酸化炭素のみからなる場合、反応系の温度は３１．１〜５０．０℃、および反応系の圧力は７．３〜３５．０ＭＰａである。反応系の温度は３１．１〜４５．０℃、および反応系の圧力は７．３〜３０．０ＭＰａであるのが特に好ましく、反応系の温度は３１．１〜４０．０℃、および反応系の圧力は７．３〜１５．０ＭＰａであるのがとりわけ好ましい。
【００２１】
本発明におけるモノマーは、少なくとも一部はフルオロモノマーである。モノマーはフルオロモノマーの少なくとも１種からなるか、フルオロモノマーの少なくとも１種およびフッ素原子を含まない共重合性コモノマーの少なくとも１種とからなるのが好ましく、実質的に１種のフルオロモノマーのみからなるか、または２種以上のフルオロモノマーからなるのが特に好ましい。
【００２２】
フルオロモノマーは、ラジカル重合できる炭素−炭素二重結合とフッ素原子を含む化合物である。フルオロモノマーは特に限定されず、たとえばパーフルオロオレフィン、フルオロオレフィン、クロロフルオロオレフィン、パーフルオロ不飽和エーテル、パーフルオロ不飽和環状エーテル、フルオロ不飽和カルボン酸エステル、フルオロスチレンモノマーなどが挙げられ、具体例を次に列挙する。
【００２３】
パーフルオロオレフィン；テトラフルオロエチレン（ＴＦＥ）、ヘキサフルオロプロピレン（ＨＦＰ）等。フルオロオレフィン；ビニリデンフルオライド（ＶｄＦ）、トリフルオロエチレン、１，２−ジフルオロエチレン、フッ化ビニル、トリフルオロプロピレン、ヘキサフルオロイソブテン、３，３，３−トリフルオロプロペン、２−トリフルオロメチル−３，３，３−トリフルオロ−１−プロペン、パーフルオロブチルエチレン（ＰＦＢＥ）等。クロロフルオロオレフィン；クロロトリフルオロエチレン（ＣＴＦＥ）等。
【００２４】
パーフルオロ不飽和エーテル；パーフルオロ（アルキルビニルエーテル）（ＰＡＶＥ）［パーフルオロ（メチルビニルエーテル）（ＰＭＶＥ）、パーフルオロ（エチルビニルエーテル）（ＰＥＶＥ）、パーフルオロ（プロピルビニルエーテル）（ＰＰＶＥ）等］、パーフルオロ（ブテニルビニルエーテル）（ＢＶＥ）等。パーフルオロ不飽和環状エーテル；パーフルオロ（１，３−ジオキソール）、パーフルオロ（２，２−ジメチル−１，３−ジオキソール）（ＰＤＤ）、パーフルオロ−（２−メチレン−４−メチル−１，３−ジオキソラン）（ＭＭＤ）等。
【００２５】
フルオロ不飽和カルボン酸エステル；１，１−ジヒドロパーフルオロオクチルアクリレート（ＦＯＡ）、１，１−ジヒドロパーフルオロオクチルメタクリレート（ＦＯＭＡ）等。フルオロスチレンモノマー；α−フルオロスチレン、β−フルオロスチレン、α，β−ジフルオロスチレン、β，β−ジフルオロスチレン、α，β，β−トリフルオロスチレン、α−トリフルオロメチルスチレン、２，４，６−トリ（トリフルオロメチル）スチレン、２，３，４，５，６−ペンタフルオロスチレン、２，３，４，５，６−ペンタフルオロ−α−メチルスチレン、２，３，４，５，６−ペンタフルオロ−β−メチルスチレン等。
【００２６】
また、下式１で表される官能基含有フルオロモノマーも使用できる。
ＣＸ１２＝ＣＸ２−Ｒｆ−Ｙ・・・式１
Ｘ１およびＸ２は、それぞれ独立に水素原子またはフッ素原子を示す。
Ｒｆは、炭素数１〜４０で炭素−炭素結合間にエーテル性酸素原子を含んでもよい２価含フッ素アルキレン基を示す。
Ｙは、ＣＨ２ＯＨ、ＣＯＯＨ、ＳＯ２Ｆ、ＣＨ２ＯＣＮまたはＣＨ２ＯＰＯ３Ｈを示す。
【００２７】
フルオロモノマーは、炭素数２〜３のパーフルオロオレフィン、炭素数２〜８のフルオロオレフィン、炭素数３〜８のパーフルオロ不飽和エーテル、および炭素数３〜８のパーフルオロ不飽和環状エーテルからなる群より選ばれる１種以上からなることが好ましく、ＴＦＥ、ＨＦＰ、ＶｄＦ、ＰＭＶＥ、ＰＥＶＥ、ＰＰＶＥ、ＢＶＥ、およびＰＤＤからなる群より選ばれる少なくとも１種からなることが特に好ましい。
【００２８】
本発明におけるフッ素原子を含まない共重合性コモノマーとしては、炭素数２〜８のオレフィンが好ましく、エチレン、プロピレンが特に好ましい。
【００２９】
実質的に１種のフルオロモノマーを重合して得られるホモポリマーは、ポリフッ化ビニリデン（ＰＶｄＦ）およびポリテトラフルオロエチレン（ＰＴＦＥ）が好ましい。ホモポリマーには、非溶融二次加工しやすい特性を付与するため、他のフルオロモノマーを少量含ませて共重合させてもよい。含ませる他のフルオロモノマーの量は、フルオロモノマー全量に対して０．０５〜１０．０モル％が好ましく、０．１〜５．０モル％が特に好ましい。
【００３０】
本発明におけるコポリマーは特に限定されず、具体例としてはＴＦＥ／エチレン系共重合体、ＴＦＥ／ＨＦＰ系共重合体、ＴＦＥ／ＰＥＶＥ系共重合体、ＴＦＥ／ＰＰＶＥ系共重合体、ＴＦＥ／ＰＭＶＥ系共重合体、ＴＦＥ／ＨＦＰ／ＰＰＶＥ系共重合体、ＴＦＥ／ＨＦＰ／ＰＥＶＥ系共重合体、ＣＴＦＥ／エチレン系共重合体、ＶｄＦ／ＨＦＰ系共重合体、ＶｄＦ／ＨＦＰ／ＴＦＥ系共重合体等が挙げられる。
【００３１】
本発明により製造されるフルオロポリマーが、実質的にＴＦＥからなるＰＴＦＥホモポリマーである場合、得られるフルオロポリマーの数平均分子量は、１．０×１０５〜５．０×１０６であるのが好ましく、２．５×１０５〜５．０×１０６が特に好ましく、５．０×１０５〜１．５×１０６であるのがとりわけ好ましい。
【００３２】
本発明におけるラジカル重合開始剤としては、使用する重合媒体と相溶性があれば特に限定されず、たとえばハロゲン化ラジカル重合開始剤や炭化水素系ラジカル重合開始剤を使用できる。
【００３３】
ハロゲン化ラジカル重合開始剤は特に制限されず、次に列挙する化合物を使用できる。
【００３４】
クロロカーボンをベースにしたクロロラジカル重合開始剤やクロロフルオロラジカル重合開始剤。たとえば、クロロ有機過酸化物；（ＣＣｌ３ＣＯＯ）２、（ＣｌＣＦ２（ＣＦ２）ｎＣＯＯ）２（ただし、ｎは０〜８の整数を示す。）等。
【００３５】
フルオロカーボンをベースとしたパーフルオロラジカル重合開始剤。具体的には、以下の開始剤がある。パーフルオロ有機過酸化物；（ＣＦ３ＣＦ２ＣＦ２ＯＣＦ（ＣＦ３）ＣＯＯ）２、（ＣＦ３ＣＦ２ＣＦ２ＣＯＯ）２、（ＣＦ３ＣＦ２ＣＯＯ）２、（ＣＦ３ＣＦ２ＣＦ２（ＣＦ（ＣＦ３）ＣＦ２Ｏ）ｎ）ＣＦ（ＣＦ３）ＣＯＯ）２（ただし、ｎは０〜８の整数を示す。）、パーフルオロシクロヘキシルカルボニルパーオキサイド；（ＣｙＦＣＯＯ）２（ただし、ＣｙＦはパーフルオロシクロヘキシル基を示す。）、（ＰｈＦＣＯＯ）２（ただし、ＰｈＦはパーフルオロフェニル基を示す。）等。
【００３６】
パーフルオロ有機アゾ化合物；パーフルオロアゾイソプロパン；（ＣＦ３）２ＣＦＮ＝ＮＣＦ（ＣＦ３）２、Ｒ１Ｎ＝ＮＲ１（ただし、Ｒ１は炭素原子数が１〜８であり、直鎖構造または分岐構造を含んでいてもよく、エーテル性酸素原子を含有してもよいパーフルオロアルキル基を示す。）等。
【００３７】
また、炭化水素系のラジカル重合開始剤は特に限定されず、炭化水素過酸化物、炭化水素アゾ化合物を使用できる。
【００３８】
前記開始剤の内、安定なポリマー末端を形成するパーフルオロラジカル重合開始剤を使用するのが好ましい。ラジカル開始剤の量は、フルオロモノマーの重合反応に通常使用する量を用いるのが好ましく、フルオロモノマー１００重量部に対して１０−６〜１０重量部用いるのが特に好ましく、１０−５〜２重量部用いるのがとりわけ好ましい。
【００３９】
また本発明における反応に関与しない他の添加剤を反応系に加えてもよい。他の添加剤としては、たとえばパーフルオロヘキサン、ジクロロペンタフルオロプロパン等のラジカル開始剤の溶剤などが挙げられる。
【００４０】
さらに、本発明において得られるポリマーの物理的または化学的性質を制御する試薬、たとえば連鎖移動剤などを反応系に加えてもよい。連鎖移動剤の具体例としては、メタノール等のアルコール類、エチルメルカプタン、ブチルメルカプタン等のメルカプタン類、ブチル硫化物等の有機硫化物類、ヨウ化アルキル、ヨウ化パーフルオロアルキル、臭化アルキル、臭化パーフルオロアルキル、四塩化炭素、クロロホルム、塩化スルフリル等のペルハロゲノ炭化水素類、エタン、メチルシクロヘキサン等のアルカン類が挙げられる。
【００４１】
本発明における重合反応は、高圧反応容器または管型反応容器中で、バッチ式または連続式で行える。加温や冷却をするためにジャケット付きの高圧反応容器が好ましい。
【００４２】
また本発明における重合反応は回分式、連続式いずれの方法でも行える。反応操作としては特に限定されず、具体的には次の方法が挙げられる。
【００４３】
［回分式］
高圧反応器中に固体状のラジカル開始剤を入れた後、該反応器を密封し、反応器を重合媒体の凝固点以下に冷却する。つぎにモノマーおよび重合媒体を、それぞれ独立に、気体または液体の状態で反応器に供給する。供給が終了後、加温して反応系の温度を重合温度にして行う方法（反応系の圧力は、加温によって調整されるばかりでなく、重合媒体を高圧プランジャーポンプ等で必要に応じて追加して調整されてもよい。）。
【００４４】
［連続式］
重合媒体、モノマー、およびラジカル開始剤を、たとえば高圧プランジャーポンプ等を用いて高圧反応器へ連続的に供給する。すなわち、重合媒体やモノマーの供給量を調整して反応系の圧力を所望の圧力に保ちつつ、加温して反応系の温度を所望の温度に保って反応を行い、連続的に内容物の抜き出しを行う方法。
【００４５】
重合が終了後、重合媒体およびモノマーを大気中に発散させて反応混合物からポリマーを物理的に分離する。すなわち、回分式で反応を行った場合には、重合媒体を発散させた後、反応器内に析出するポリマーをそのまま回収すればよい。連続式で反応を行った場合には、抜き出した液体をバグフィルター付きの容器に導き、重合媒体を発散させて析出するポリマーを回収すればよい。発散させた重合媒体は、再び反応器に還流させてもよい。
【実施例】
【００４６】
次に本発明を実施例に基づき説明するが、本発明はこれらに限定されない。実施例中、ＦＴＩＲはフーリエ変換赤外分光光度計、ＤＳＣは示差走査熱量測定法をそれぞれ意味する。数平均分子量ＭｎはＴ．Ｓｕｗａらのジャーナル・オブ・アプライド・ポリマーサイエンス１７：３２５３（１９７３）に記載の方法を用いて求めた。
【００４７】
［例１（実施例）］
オートクレーブ（内容積５０ｍｌのハステロイ製。）中にラジカル重合開始剤であるジイソプロピルパーオキシジカーボネート(０．００８１ｇ)を加えた。オートクレーブを密閉して−１５０℃に冷却後、その中を窒素ガスで置換してから０．５ｋＰａまで減圧した。つぎに液状のＴＦＥ（３．７ｇ）および液状の二酸化炭素（３７．９ｇ）を高圧プランジャーポンプでオートクレーブに導入してから、反応系の温度を徐々に４０℃に上げると反応系の圧力が３２．７ＭＰａとなった。そのまま１４分間、温度を４０℃に保つと反応系の圧力が３０．８ＭＰａまで低下した。該温度下、および該圧力下で、二酸化炭素は本発明でいう超臨界流体であると考えられる。
【００４８】
つぎにオートクレーブを開放し、オートクレーブ内の圧力を大気圧として残存モノマーおよび二酸化炭素を放出した。オートクレーブ中に生成した固形生成物を回収し、１００℃で１０時間乾燥して白色固形物（０．７９ｇ、収率２１．１％）を得た。該白色固形物をＦＴＩＲで分析し、ＰＴＦＥであることを確認した。該白色固形物のＤＳＣ分析の結果は、ＤＳＣ融点３３５．３℃、ＤＳＣ結晶点３１４．７℃、結晶化熱−３４．３Ｊ／ｇであった。数平均分子量Ｍｎは、４．１×１０５であった。
【００４９】
［例２（実施例）］
オートクレーブ（内容積５０ｍｌのハステロイ製。）中にラジカル重合開始剤であるパーフルオロシクロヘキシルカルボニルパーオキサイド（０．００４６ｇ）を加えた。オートクレーブを密閉して−１５０℃に冷却後、その中を窒素ガスで置換してから０．５ｋＰａまで減圧した。つぎに液状のＴＦＥ（３．３ｇ）および液状の二酸化炭素（１０．１ｇ）を高圧プランジャーポンプでオートクレーブに投入してから、反応系の温度を徐々に３５℃に上げると反応系の圧力が１０．１ＭＰａとなった。そのまま１２０分間、温度を保つと反応系の圧力が９．７５ＭＰａまで低下した。つぎにオートクレーブを開放し、オートクレーブ内の圧力を大気圧として残存モノマーおよび二酸化炭素を放出した。オートクレーブ中に生成した固形生成物を回収し、１００℃で１０時間乾燥して白色固形物（２．１３ｇ、収率６４．６％）を得た。該白色固形物をＦＴＩＲで分析し、ＰＴＦＥであることを確認した。該白色固形物のＤＳＣ分析の結果は、ＤＳＣ融点３３５．８℃、ＤＳＣ結晶点３１４．９℃、結晶化熱−２８．５Ｊ／ｇであった。数平均分子量Ｍｎは、１．１×１０６であった。
【００５０】
［例３（実施例）］
オートクレーブ（内容積５０ｍｌのハステロイ製。）中にラジカル重合開始剤であるパーフルオロシクロヘキシルカルボニルパーオキサイド（０．００４６ｇ）を加えた。オートクレーブを密閉して−１５０℃に冷却後、その中を窒素ガスで置換してから０．５ｋＰａまで減圧した。つぎに液状のＴＦＥ（５．０ｇ）および二酸化炭素（２０．５ｇ）を高圧プランジャーポンプでオートクレーブに投入してから、反応系の温度を除々に３５℃に上げると反応系の圧力が２５．０ＭＰａとなった。そのまま１２０分間、温度を３５℃に保つと反応系の圧力が２１．１ＭＰａまで低下した。つぎにオートクレーブを開放し、オートクレーブ内の圧力を大気圧として残存モノマーおよび二酸化炭素を放出した。オートクレーブ中に生成した固形生成物を回収し、１００℃で１０時間乾燥して白色固形物（３．９８ｇ、収率７９．６％）を得た。該白色固形物をＦＴＩＲで分析し、ＰＴＦＥであることを確認した。該白色固形物のＤＳＣ分析は、ＤＳＣ融点３３５．０℃、ＤＳＣ結晶点３１４．５℃、結晶化熱−３５．８Ｊ／ｇであった。数平均分子量Ｍｎは、３．２×１０５であった。
【００５１】
［例４（実施例）］
オートクレーブ（内容積５０ｍｌハステロイ製。）中にラジカル重合開始剤であるパーフルオロシクロヘキシルカルボニルパーオキサイド（０．００２０ｇ）を加えた。オートクレーブを密閉して−１５０℃に冷却後、その中を窒素ガスで置換してから０．５ｋＰａまで減圧した。つぎに液状のＴＦＥ（３．８ｇ）および液状の二酸化炭素（９．５ｇ）を高圧プランジャーポンプでオートクレーブに投入してから、反応系の温度を徐々に３５℃に上げると反応系の圧力が９．８ＭＰａとなった。そのまま１２０分間、温度を３５℃に保つと反応系の圧力が９．３５ＭＰａまで低下した。つぎにオートクレーブを開放してオートクレーブ内の圧力を大気圧として残存モノマーおよび二酸化炭素を放出した。オートクレーブ中に生成した固形生成物を回収し、１００℃で１０時間乾燥して白色固形物（２．０５ｇ、収率５３．９％）を得た。該白色固形物をＦＴＩＲで分析し、ＰＴＦＥであることを確認した。該白色固形物のＤＳＣ分析は、ＤＳＣ融点３３５．９℃、ＤＳＣ結晶点３１４．９℃、結晶化熱−２８．０Ｊ／ｇであった。数平均分子量Ｍｎは、１．２×１０６であった。
【００５２】
［例５（実施例）］
オートクレーブ（内容積５０ｍｌのハステロイ製。）中にラジカル重合開始剤であるパーフルオロシクロヘキシルカルボニルパーオキサイド（０．００４６ｇ）を加えた。オートクレーブを密閉して−１５０℃に冷却後、その中を窒素ガスで置換してから０．５ｋＰａまで減圧した。つぎに液状のＴＦＥ（２．８ｇ）および液状の二酸化炭素（３３．２ｇ）を高圧プランジャーポンプでオートクレーブに投入してから、反応系の温度を徐々に３５℃に上げると、反応系の圧力が２４．２ＭＰａとなった。そのまま１２０分間、温度を３５℃に保つと反応系の圧力が２０．７ＭＰａまで低下した。つぎにオートクレーブを開放し、オートクレーブ内の圧力を大気圧として残存モノマーおよび二酸化炭素を放出した。オートクレーブ中に生成した固形生成物を回収し、１００℃で１０時間乾燥して白色固形物（１．８４ｇ、収率６５．７％）を得た。該白色固形物をＦＴＩＲで分析し、ＰＴＦＥであることを確認した。該白色固形物のＤＳＣ分析の結果は、ＤＳＣ融点３３５．７℃、ＤＳＣ結晶点３１４．９℃、結晶化熱−３２．４Ｊ／ｇであった。数平均分子量Ｍｎは、５．４×１０５であった。
【００５３】
［例６（実施例）］
オートクレーブ（内容積５０ｍｌのハステロイ製。）中にラジカル重合開始剤であるパーフルオロシクロヘキシルカルボニルパーオキサイド（０．００４１ｇ）を加えた。オートクレーブを密閉して−１５０℃に冷却後、その中を窒素ガスで置換してから０．５ｋＰａまで減圧した。つぎに液状のＴＦＥ（３．２ｇ）および液状の二酸化炭素（３５．０ｇ）を高圧プランジャーポンプでオートクレーブに投入してから、反応系の温度を徐々に７５℃に上げると、反応系の圧力が１９．７ＭＰａとなった。そのまま３０分間、温度を７５℃に保つと反応系の圧力が１８．３ＭＰａまで低下した。つぎにオートクレーブを開放して、オートクレーブ内の圧力を大気圧として残存モノマーおよび二酸化炭素を放出した。オートクレーブ中に生成した固形生成物を回収し、１００℃で１０時間乾燥して白色固形物（１．５８ｇ、収率４９．３％）を得た。該白色固形物をＦＴＩＲで分析し、ＰＴＦＥであることを確認した。該白色固形物のＤＳＣ分析の結果は、ＤＳＣ融点３３３．３℃、ＤＳＣ結晶点３１４．０℃、結晶化熱−４７．３Ｊ／ｇであった。数平均分子量Ｍｎは、７．７×１０４であった。
【００５４】
［例７（比較例）］
オートクレーブ（内容積５０ｍｌのハステロイ製。）中にラジカル重合開始剤であるアゾイソブチロニトリル（０．００２７ｇ）を加えた。オートクレーブを密閉して−１５０℃に冷却後、その中を窒素ガスで置換してから０．５ｋＰａまで減圧した。つぎに液状のＴＦＥ（３．３ｇ）および液状の二酸化炭素（３８．１ｇ）を高圧プランジャーポンプでオートクレーブに投入してから、反応系の温度を徐々に７５℃にあげると反応系の圧力が３７．５ＭＰａとなった。そのまま２３０分間、温度を７５℃に保つと反応系の圧力が３４．９ＭＰａまで低下した。つぎにオートクレーブを開放し、オートクレーブ内の圧力を大気圧として残存モノマーおよび二酸化炭素を放出した。オートクレーブ中に生成した固形生成物を回収し、１００℃で１０時間乾燥して白色固形物（０．９６ｇ、収率２９．４％）を得た。該白色固形物をＦＴＩＲで分析し、ＰＴＦＥであることが確認した。該白色固形物のＤＳＣ分析の結果は、ＤＳＣ融点３３１．２℃、ＤＳＣ結晶点３１３．１℃、結晶化熱−５３．７Ｊ／ｇであった。数平均分子量Ｍｎは、４．０×１０４であった。
【００５５】
［例８（比較例）］
オートクレーブ（内容積５０ｍｌのハステロイ製。）中にラジカル重合開始剤であるアゾイソブチロニトリル（０．００２７ｇ）を加えた。オートクレーブを密閉して−１５０℃に冷却後、その中を窒素ガスで置換してから０．５ｋＰａまで減圧した。つぎに液状のＴＦＥ（１７．０ｇ）および液状の二酸化炭素（１４．０ｇ）を高圧プランジャーポンプでオートクレーブに投入してから、反応系の温度を徐々に６０℃に上げると反応系の圧力が６８．０ＭＰａとなった。そのまま１０分間、温度を６０℃に保つと反応系の圧力が６６．８ＭＰａまで低下した。つぎにオートクレーブを開放して、オートクレーブ内の圧力を大気圧として残存モノマーおよび二酸化炭素を放出した。オートクレーブ中に生成した固形生成物を回収し、１００℃で１０時間乾燥して白色固形物（８．５４ｇ、収率５０．０％）を得た。該白色固形物をＦＴＩＲで分析すると、ＰＴＦＥであることを確認した。該白色固形物のＤＳＣ分析の結果は、ＤＳＣ融点３２０．２℃、ＤＳＣ結晶点３１１．５℃、結晶化熱−６１．９Ｊ／ｇであった。数平均分子量Ｍｎは、１．４×１０４であった。
【産業上の利用可能性】
【００５６】
本発明の方法を用いて、製造される高分子量のフルオロポリマーは、卓越した耐薬品性、耐溶剤性、耐熱性、低表面エネルギー性などを有するため、過酷な条件下で使用されるシール剤、離型剤などの原料として、半導体工業、自動車工業、化学工業など広い産業分野において使用できる。